(57)【要約】【解決手段】希土類（Ｒ）、アルミニウム及び酸素を含有し、希土類及びアルミニウムを含有する複合酸化物の結晶相を含む溶射皮膜であり、希土類及びアルミニウムを含有する複合酸化物の結晶相が、希土類・アルミニウム・モノクリニック（Ｒ4Ａｌ2Ｏ9）のＡｌ原子のサイトの一部が希土類（Ｒ）原子で置換された、希土類・アルミニウム・モノクリニック（Ｒ4Ａｌ2Ｏ9）の化学量論組成より希土類リッチな組成を有する複合酸化物の結晶相を含む溶射皮膜。【効果】ハロゲン系ガスプラズマとの反応によって発生するパーティクル量が少なく、耐プラズマエッチング性能に優れた高耐食性の溶射皮膜を形成することができ、このような溶射皮膜は、半導体製造工程において用いられるプラズマエッチング装置内の部品、部材等に形成される溶射皮膜として優れている。【選択図】図２
2020172702.tif 000002
【特許請求の範囲】
【請求項１】
希土類（Ｒ）、アルミニウム及び酸素を含有し、希土類（Ｒ）・アルミニウム・モノクリニック（Ｒ4Ａｌ2Ｏ9）の結晶相及び希土類酸化物（Ｒ2Ｏ3）の結晶相を含む粉末状の溶射材料であって、
Ｘ線回折法（特性Ｘ線：Ｃｕ−Ｋα）によって、回折角２θ＝１０〜７０°の範囲内に検出される結晶相の回折ピークのうち、希土類酸化物（Ｒ2Ｏ3）に帰属される回折ピークの最大ピークの積分強度値Ｉ（Ｒ）と、希土類・アルミニウム・モノクリニック（Ｒ4Ａｌ2Ｏ9）に帰属される回折ピークの最大ピークの積分強度値Ｉ（ＲＡＬ）との強度比Ｉ（Ｒ）／Ｉ（ＲＡＬ）が１以上であることを特徴とする溶射材料。
【請求項２】
ＢＥＴ比表面積Ｓ（ｍ2／ｇ）が１以上、嵩密度ρ（ｇ／ｃｍ3）が２以下であることを特徴とする請求項１に記載の溶射材料。
【請求項３】
上記ＢＥＴ比表面積Ｓを上記嵩密度ρで除したＳ／ρの値が１〜４であることを特徴とする請求項２に記載の溶射材料。
【請求項４】
希土類（Ｒ）及びアルミニウムの含有量から算出される希土類酸化物（Ｒ2Ｏ3）相当量及び酸化アルミニウム（Ａｌ2Ｏ3）相当量が、希土類酸化物（Ｒ2Ｏ3）と酸化アルミニウム（Ａｌ2Ｏ3）との合計に対して、希土類酸化物（Ｒ2Ｏ3）が７５〜９９質量％、酸化アルミニウム（Ａｌ2Ｏ3）が１〜２５質量％であることを特徴とする請求項１〜３のいずれか１項に記載の溶射材料。
【請求項５】
上記希土類（Ｒ）が、イットリウム（Ｙ）、ガドリニウム（Ｇｄ）、テルビウム（Ｔｂ）、ジスプロシウム（Ｄｙ）、ホルミウム（Ｈｏ）、エルビウム（Ｅｒ）、ツリウム（Ｔｍ）、イッテルビウム（Ｙｂ）及びルテチウム（Ｌｕ）から選ばれる１種以上の元素を含むことを特徴とする請求項１〜４のいずれか１項に記載の溶射材料。
【請求項６】
平均粒子径Ｄ５０が１〜５０μｍであることを特徴とする請求項１〜５のいずれか１項に記載の溶射材料。
【請求項７】
請求項１〜６のいずれか１項に記載の溶射材料と、分散媒とを含むスラリーであり、上記溶射材料の含有率が１０〜７０質量％であることを特徴とする溶射材料。
【請求項８】
上記分散媒が水系分散媒であることを特徴とする請求項７に記載の溶射材料。
【請求項９】
更に、分散剤を含むことを特徴とする請求項７又は８に記載の溶射材料。
【請求項１０】
粘度が１５ｍＰａ・ｓ未満であることを特徴とする請求項７〜９のいずれか１項に記載の溶射材料。
【請求項１１】
希土類塩水溶液に酸化アルミニウムを分散させてスラリーを形成する工程、
上記スラリーに沈殿剤を添加して、希土類及びアルミニウムを含有する前駆体物質を沈殿として晶出させる工程、
上記沈殿を固液分離して回収する工程、及び
得られた上記希土類及びアルミニウムを含有する前駆体物質を、酸素ガス含有雰囲気下で焼成する工程
を含むことを特徴とする溶射材料の製造方法。
【請求項１２】
請求項１〜１０のいずれか１項に記載の溶射材料を用いて、プラズマ溶射により、基材上に、直接又は下地皮膜を介して、希土類及びアルミニウムを含有する複合酸化物を含む溶射皮膜を形成することを特徴とする溶射皮膜の形成方法。
【請求項１３】
希土類（Ｒ）、アルミニウム及び酸素を含有し、希土類及びアルミニウムを含有する複合酸化物の結晶相を含む溶射皮膜であって、
上記希土類及びアルミニウムを含有する複合酸化物の結晶相が、希土類・アルミニウム・モノクリニック（Ｒ4Ａｌ2Ｏ9）のＡｌ原子のサイトの一部が希土類（Ｒ）原子で置換された、希土類・アルミニウム・モノクリニック（Ｒ4Ａｌ2Ｏ9）の化学量論組成より希土類リッチな組成を有する複合酸化物の結晶相を含むことを特徴とする溶射皮膜。
【請求項１４】
更に、希土類酸化物（Ｒ2Ｏ3）の結晶相を含むことを特徴とする請求項１３に記載の溶射皮膜。
【請求項１５】
更に、希土類・アルミニウム・モノクリニック（Ｒ4Ａｌ2Ｏ9）の結晶相、希土類・アルミニウム・ペロブスカイト（ＲＡｌＯ3）の結晶相及び希土類・アルミニウム・ガーネット（Ｒ3Ａｌ5Ｏ12）の結晶相から選ばれる１種以上の結晶相を含むことを特徴とする請求項１３又は１４に記載の溶射皮膜。
【請求項１６】
希土類（Ｒ）及びアルミニウムの含有量から算出される希土類酸化物（Ｒ2Ｏ3）相当量及び酸化アルミニウム（Ａｌ2Ｏ3）相当量が、希土類酸化物（Ｒ2Ｏ3）と酸化アルミニウム（Ａｌ2Ｏ3）との合計に対して、希土類酸化物（Ｒ2Ｏ3）が７５〜９９質量％、酸化アルミニウム（Ａｌ2Ｏ3）が１〜２５質量％であることを特徴とする請求項１３〜１５のいずれか１項に記載の溶射皮膜。
【請求項１７】
上記希土類（Ｒ）が、イットリウム（Ｙ）、ガドリニウム（Ｇｄ）、テルビウム（Ｔｂ）、ジスプロシウム（Ｄｙ）、ホルミウム（Ｈｏ）、エルビウム（Ｅｒ）、ツリウム（Ｔｍ）、イッテルビウム（Ｙｂ）及びルテチウム（Ｌｕ）から選ばれる１種以上の元素を含むことを特徴とする請求項１３〜１６のいずれか１項に記載の溶射皮膜。
【請求項１８】
面粗度Ｒａが８μｍ以下であることを特徴とする請求項１３〜１７のいずれか１項に記載の溶射皮膜。
【請求項１９】
膜厚が１０〜５００μｍであることを特徴とする請求項１３〜１８のいずれか１項に記載の溶射皮膜。
【請求項２０】
ビッカース硬度ＨＶ０．３が６００以上であることを特徴とする請求項１３〜１９のいずれか１項に記載の溶射皮膜。
【請求項２１】
気孔率が５％以下であることを特徴とする請求項１３〜２０のいずれか１項に記載の溶射皮膜。
【請求項２２】
基材上に、直接又は下地皮膜を介して形成された、請求項１３〜２１のいずれか１項に記載の溶射皮膜を備えることを特徴とする溶射部材。
【発明の詳細な説明】
【技術分野】
【０００１】
本発明は、半導体製造工程において用いられるプラズマエッチング装置内の部品、部材等での使用に好適な溶射皮膜及びその形成方法、溶射皮膜の形成に用いられる溶射材料及びその製造方法に関する。また、本発明は、半導体製造工程において用いられるプラズマエッチング装置内等の使用に好適な溶射部材に関する。
【背景技術】
【０００２】
半導体製造工程において用いられるプラズマエッチング装置内では、被処理物であるウェハーが、高腐食性のフッ素系、塩素系のハロゲン系ガスプラズマ雰囲気で処理される。このフッ素系ガスとしては、ＳＦ6、ＣＦ4、ＣＨＦ3、ＣｌＦ3、ＨＦ、ＮＦ3等が、また、塩素系ガスとしてはＣｌ2、ＢＣｌ3、ＨＣｌ、ＣＣｌ4、ＳｉＣｌ4等が用いられている。
【０００３】
プラズマエッチング装置の、高腐食性のガスプラズマ雰囲気に晒される部品、部材の製造には、一般に、希土類化合物等の原料を粉末の形態で供給する大気プラズマ溶射（ＡＰＳ）法や、原料を分散媒に分散させたスラリーの形態で溶射するサスペンションプラズマ溶射（ＳＰＳ）法等を用いて、基材の表面に耐食性の溶射皮膜を形成することが行われている。この希土類化合物としては、酸化イットリウム、フッ化イットリウム、オキシフッ化イットリウム、イットリウム・アルミニウム・ガーネット等が挙げられる。
【０００４】
しかし、希土類化合物の溶射皮膜では、腐食性のハロゲン系ガスプラズマに対して耐食性に優れる酸化イットリウム溶射皮膜は、耐プラズマエッチング性能には優れるが、イットリウム系パーティクル量が多いという問題があり、フッ化イットリウム系溶射皮膜は、耐プラズマ性能に優れると考えられてはいるが、皮膜硬度が低い傾向にあり、耐プラズマエッチング性能が劣る。また、イットリウム・アルミニウム・ガーネット皮膜は、希土類パーティクル量は少なく、皮膜硬度は高いが、耐食性が不足しており、耐プラズマエッチング性能が劣る。
【０００５】
一方、特開２００３−６３８８３号公報（特許文献１）には、希土類・アルミニウム・モノクリニックを主相とし、副相として希土類・アルミニウム・ペロブスカイト、希土類・アルミニウム・ガーネット、希土類酸化物のいずれか１種類以上の相との混合相を、基板上に積層した部材が提案されているが、特に、耐食性の観点では、更に改善の余地があった。
【先行技術文献】
【特許文献】
【０００６】
【特許文献１】特開２００３−６３８８３号公報
【発明の概要】
【発明が解決しようとする課題】
【０００７】
プラズマエッチング装置の部品、部材に用いられる耐食性溶射皮膜には、従来、耐プラズマ性を有する酸化イットリウム溶射皮膜やフッ化イットリウム溶射皮膜、イットリウム・アルミニウム・ガーネット溶射皮膜等が用いられてきたが、腐食性のハロゲン系ガスプラズマとの反応によるイットリウム系パーティクルの大量発生や、皮膜が低硬度であること又は低耐食性であるため、耐プラズマエッチング性能が不足していることが問題となっている。
【０００８】
本発明は、上記事情に鑑みてなされたものであり、プラズマエッチング装置内の部品・部材等に使用され、ハロゲン系ガスプラズマとの反応によって発生するパーティクル量が少なく、かつ耐プラズマエッチング性能に優れた高耐食性の溶射皮膜及びその形成方法、このような溶射皮膜を形成できる溶射材料及びその製造方法、並びにこのような溶射皮膜を備える溶射部材を提供することを目的とする。
【課題を解決するための手段】
【０００９】
そこで、本発明者らは、上記課題を解決するために鋭意検討を重ねた結果、希土類（Ｒ）、アルミニウム及び酸素を含有し、希土類（Ｒ）・アルミニウム・モノクリニック（Ｒ4Ａｌ2Ｏ9）の結晶相及び希土類酸化物（Ｒ2Ｏ3）の結晶相を含む粉末状の溶射材料として、所定の構造、物性を有する溶射材料が、ハロゲン系ガスプラズマとの反応によって発生するパーティクル量が少なく、耐プラズマエッチング性能に優れた高耐食性の溶射皮膜を形成できること、このような溶射材料が、希土類塩水溶液に酸化アルミニウムを分散させてスラリーを形成し、スラリーに沈殿剤を添加して、希土類及びアルミニウムを含有する前駆体物質を沈殿として晶出させ、沈殿を固液分離して回収し、得られた希土類及びアルミニウムを含有する前駆体物質を、酸素ガス含有雰囲気下で焼成することにより好適に製造できることを見出した。
【００１０】
更に、本発明者らは、このような溶射材料を用いれば、溶射、特にプラズマ溶射により、希土類及びアルミニウムを含む複合酸化物を含む溶射皮膜を形成できること、特に、このような溶射材料を用いて形成した溶射皮膜が、希土類（Ｒ）、アルミニウム及び酸素を含有し、希土類及びアルミニウムを含有する複合酸化物の結晶相が、希土類・アルミニウム・モノクリニック（Ｒ4Ａｌ2Ｏ9）のＡｌ原子のサイトの一部が希土類（Ｒ）原子で置換された、希土類・アルミニウム・モノクリニック（Ｒ4Ａｌ2Ｏ9）の化学量論組成より希土類リッチな組成を有する複合酸化物の結晶相を含み、ハロゲン系ガスプラズマとの反応によって発生するパーティクル量が少なく、耐プラズマエッチング性能に優れた高耐食性の溶射皮膜であること、また、基材上に、直接又は下地皮膜を介して溶射皮膜を形成した溶射部材が、プラズマエッチング装置内の部品・部材として優れていることを見出し、本発明をなすに至った。
【００１１】
従って、本発明は、下記の溶射材料、溶射材料の製造方法、溶射皮膜の形成方法、溶射皮膜及び溶射部材を提供する。
１．希土類（Ｒ）、アルミニウム及び酸素を含有し、希土類（Ｒ）・アルミニウム・モノクリニック（Ｒ4Ａｌ2Ｏ9）の結晶相及び希土類酸化物（Ｒ2Ｏ3）の結晶相を含む粉末状の溶射材料であって、
Ｘ線回折法（特性Ｘ線：Ｃｕ−Ｋα）によって、回折角２θ＝１０〜７０°の範囲内に検出される結晶相の回折ピークのうち、希土類酸化物（Ｒ2Ｏ3）に帰属される回折ピークの最大ピークの積分強度値Ｉ（Ｒ）と、希土類・アルミニウム・モノクリニック（Ｒ4Ａｌ2Ｏ9）に帰属される回折ピークの最大ピークの積分強度値Ｉ（ＲＡＬ）との強度比Ｉ（Ｒ）／Ｉ（ＲＡＬ）が１以上であることを特徴とする溶射材料。
２．ＢＥＴ比表面積Ｓ（ｍ2／ｇ）が１以上、嵩密度ρ（ｇ／ｃｍ3）が２以下であることを特徴とする１記載の溶射材料。
３．上記ＢＥＴ比表面積Ｓを上記嵩密度ρで除したＳ／ρの値が１〜４であることを特徴とする２記載の溶射材料。
４．希土類（Ｒ）及びアルミニウムの含有量から算出される希土類酸化物（Ｒ2Ｏ3）相当量及び酸化アルミニウム（Ａｌ2Ｏ3）相当量が、希土類酸化物（Ｒ2Ｏ3）と酸化アルミニウム（Ａｌ2Ｏ3）との合計に対して、希土類酸化物（Ｒ2Ｏ3）が７５〜９９質量％、酸化アルミニウム（Ａｌ2Ｏ3）が１〜２５質量％であることを特徴とする１〜３のいずれかに記載の溶射材料。
５．上記希土類（Ｒ）が、イットリウム（Ｙ）、ガドリニウム（Ｇｄ）、テルビウム（Ｔｂ）、ジスプロシウム（Ｄｙ）、ホルミウム（Ｈｏ）、エルビウム（Ｅｒ）、ツリウム（Ｔｍ）、イッテルビウム（Ｙｂ）及びルテチウム（Ｌｕ）から選ばれる１種以上の元素を含むことを特徴とする１〜４のいずれかに記載の溶射材料。
６．平均粒子径Ｄ５０が１〜５０μｍであることを特徴とする１〜５のいずれかに記載の溶射材料。
７．１〜６のいずれかに記載の溶射材料と、分散媒とを含むスラリーであり、上記溶射材料の含有率が１０〜７０質量％であることを特徴とする溶射材料。
８．上記分散媒が水系分散媒であることを特徴とする７に記載の溶射材料。
９．更に、分散剤を含むことを特徴とする７又は８に記載の溶射材料。
１０．粘度が１５ｍＰａ・ｓ未満であることを特徴とする７〜９のいずれかに記載の溶射材料。
１１．希土類塩水溶液に酸化アルミニウムを分散させてスラリーを形成する工程、
上記スラリーに沈殿剤を添加して、希土類及びアルミニウムを含有する前駆体物質を沈殿として晶出させる工程、
上記沈殿を固液分離して回収する工程、及び
得られた上記希土類及びアルミニウムを含有する前駆体物質を、酸素ガス含有雰囲気下で焼成する工程
を含むことを特徴とする溶射材料の製造方法。
１２．１〜１０のいずれかに記載の溶射材料を用いて、プラズマ溶射により、基材上に、直接又は下地皮膜を介して、希土類及びアルミニウムを含有する複合酸化物を含む溶射皮膜を形成することを特徴とする溶射皮膜の形成方法。
１３．希土類（Ｒ）、アルミニウム及び酸素を含有し、希土類及びアルミニウムを含有する複合酸化物の結晶相を含む溶射皮膜であって、
上記希土類及びアルミニウムを含有する複合酸化物の結晶相が、希土類・アルミニウム・モノクリニック（Ｒ4Ａｌ2Ｏ9）のＡｌ原子のサイトの一部が希土類（Ｒ）原子で置換された、希土類・アルミニウム・モノクリニック（Ｒ4Ａｌ2Ｏ9）の化学量論組成より希土類リッチな組成を有する複合酸化物の結晶相を含むことを特徴とする溶射皮膜。
１４．更に、希土類酸化物（Ｒ2Ｏ3）の結晶相を含むことを特徴とする１３に記載の溶射皮膜。
１５．更に、希土類・アルミニウム・モノクリニック（Ｒ4Ａｌ2Ｏ9）の結晶相、希土類・アルミニウム・ペロブスカイト（ＲＡｌＯ3）の結晶相及び希土類・アルミニウム・ガーネット（Ｒ3Ａｌ5Ｏ12）の結晶相から選ばれる１種以上の結晶相を含むことを特徴とする１３又は１４に記載の溶射皮膜。
１６．希土類（Ｒ）及びアルミニウムの含有量から算出される希土類酸化物（Ｒ2Ｏ3）相当量及び酸化アルミニウム（Ａｌ2Ｏ3）相当量が、希土類酸化物（Ｒ2Ｏ3）と酸化アルミニウム（Ａｌ2Ｏ3）との合計に対して、希土類酸化物（Ｒ2Ｏ3）が７５〜９９質量％、酸化アルミニウム（Ａｌ2Ｏ3）が１〜２５質量％であることを特徴とする１３〜１５のいずれかに記載の溶射皮膜。
１７．上記希土類（Ｒ）が、イットリウム（Ｙ）、ガドリニウム（Ｇｄ）、テルビウム（Ｔｂ）、ジスプロシウム（Ｄｙ）、ホルミウム（Ｈｏ）、エルビウム（Ｅｒ）、ツリウム（Ｔｍ）、イッテルビウム（Ｙｂ）及びルテチウム（Ｌｕ）から選ばれる１種以上の元素を含むことを特徴とする１３〜１６のいずれかに記載の溶射皮膜。
１８．面粗度Ｒａが８μｍ以下であることを特徴とする１３〜１７のいずれかに記載の溶射皮膜。
１９．膜厚が１０〜５００μｍであることを特徴とする１３〜１８のいずれかに記載の溶射皮膜。
２０．ビッカース硬度ＨＶ０．３が６００以上であることを特徴とする１３〜１９のいずれかに記載の溶射皮膜。
２１．気孔率が５％以下であることを特徴とする１３〜２０のいずれかに記載の溶射皮膜。
２２．基材上に、直接又は下地皮膜を介して形成された、１３〜２１のいずれかに記載の溶射皮膜を備えることを特徴とする溶射部材。
【発明の効果】
【００１２】
本発明によれば、ハロゲン系ガスプラズマとの反応によって発生するパーティクル量が少なく、耐プラズマエッチング性能に優れた高耐食性の溶射皮膜を形成することができ、このような溶射皮膜は、半導体製造工程において用いられるプラズマエッチング装置内の部品、部材等に形成される溶射皮膜として優れている。
【図面の簡単な説明】
【００１３】
【図１】実施例２で得られた溶射材料のＸ線回折プロファイルである。
【図２】実施例８で得られた溶射皮膜のＸ線回折プロファイルである。
【発明を実施するための形態】
【００１４】
以下、本発明について、更に詳細に説明する。
本発明の溶射材料は、半導体製造工程において用いられるプラズマエッチング装置内の部品、部材等での使用に好適な溶射皮膜の形成、特に、プラズマ溶射による溶射皮膜の形成に好適に用いられる。本発明の溶射材料は、希土類（Ｒ）、アルミニウム及び酸素を含有し、希土類（Ｒ）及びアルミニウムを含む複合酸化物の結晶相を含んでいることが好ましく、希土類（Ｒ）・アルミニウム・モノクリニック（Ｒ4Ａｌ2Ｏ9）の結晶相と、希土類酸化物（Ｒ2Ｏ3）の結晶相とを含むことがより好ましい。また、本発明の溶射材料の形態は、通常、粉末状（粒子状）である。本発明の溶射材料は、腐食性のハロゲン系ガスプラズマに対して、希土類パーティクルの発生が少なく、耐プラズマエッチング性能（耐食性）が優れた溶射皮膜を形成することができる。
【００１５】
本発明の溶射材料は、Ｘ線回折法（特性Ｘ線：Ｃｕ−Ｋα）によって、回折角２θ＝１０〜７０°の範囲内に検出される結晶相の回折ピークのうち、希土類酸化物（Ｒ2Ｏ3）に帰属される回折ピークの最大ピークの積分強度値Ｉ（Ｒ）と、希土類・アルミニウム・モノクリニック（Ｒ4Ａｌ2Ｏ9）に帰属される回折ピークの最大ピークの積分強度値Ｉ（ＲＡＬ）との強度比Ｉ（Ｒ）／Ｉ（ＲＡＬ）が１以上、特に１．１以上であることが好ましい。強度比Ｉ（Ｒ）／Ｉ（ＲＡＬ）の上限は、通常４５以下である。ピークの積分強度値は、得られるＸＲＤプロファイル（回折強度プロファイル）からピーク強度を積算（ピーク面積を積分）することによって求めることができる。希土類・アルミニウム・モノクリニック（Ｒ4Ａｌ2Ｏ9）が、例えば、イットリウム・アルミニウム・モノクリニック（Ｙ4Ａｌ2Ｏ9）である場合、その最大ピークは、特に限定されるものではないが、一般的に、結晶格子の（−１２２）面に帰属される回折ピークとなる。この回折ピークは、通常２θ＝２９．６°前後に検出される。また、希土類酸化物（Ｒ2Ｏ3）が、例えば、立方晶の酸化イットリウム（Ｙ2Ｏ3）である場合、その最大ピークは、特に限定されるものではないが、一般的に、結晶格子の（２２２）面に帰属される回折ピークとなる。この回折ピークは、通常２θ＝２９．２°前後に検出される。
【００１６】
本発明の溶射材料は、比表面積Ｓ（ｍ2／ｇ）が１以上であることが好ましい。比表面積Ｓは、ＢＥＴ法によって測定された比表面積が適用できる。比表面積Ｓは１．１以上であることがより好ましい。比表面積が大きいほど、プラズマ溶射した際に、粒子の内部までフレームの熱が浸透しやすくなり、溶融粒子が、基材、又は基材上に形成された皮膜に衝突してスプラットを形成した際、皮膜が緻密になりやすく、スプラット間の結合も強固となる。比表面積Ｓの上限は、特に制限はないが、３．５以下であることが好ましく、３以下であることがより好ましい。比表面積が小さいほど、溶射フレームに入りきらずに形成された皮膜の表層部に付着してパーティクル汚染の原因となる微小粒子や、溶射フレームに入った場合に過剰な入熱によって蒸発してしまう微小粒子を減らすことができる。
【００１７】
本発明の溶射材料は、嵩密度ρ（ｇ／ｃｍ3）が２以下であることが好ましい。嵩密度ρは、通常、ゆるみ嵩密度が適用される。嵩密度ρは１．８以下であることがより好ましい。嵩密度が低いほど、プラズマ溶射した際に、単位粒子当たりのフレーム熱浸透性が向上し、高硬度な皮膜を形成することが可能である。嵩密度ρの下限は、特に制限はないが、０．４以上であることが好ましく、０．５以上であることがより好ましい。嵩密度が高いほど、プラズマ溶射した際にスプラットを形成しやすくなり、形成される溶射皮膜が緻密になりやすい。また、粒子中の空隙内に含まれるガス成分が少ないので、形成される溶射皮膜の特性悪化のリスクを減らすことができる。
【００１８】
本発明の溶射材料は、比表面積Ｓ（ｍ2／ｇ）を、嵩密度ρ（ｇ／ｃｍ3）で除したＳ／ρの値が１〜４であることが好ましい。Ｓ／ρが４を超える場合、比表面積Ｓが過大で、嵩密度ρが過小であり、パーティクル汚染の原因となる粒子や、粗雑な皮膜を形成してしまうスプラットを形成し易い粒子が増加するおそれがある。一方、Ｓ／ρが１未満の場合、比表面積Ｓが過小で、嵩密度ρが過大であり、未溶融部位が増加して粗雑な皮膜を形成してしまう粒子や、熱浸透性が悪いために形成した皮膜の硬度を低くしてしまう粒子が増加するおそれがある。Ｓ／ρの値は、１．２以上、特に１．５以上であることがより好ましく、また、３．８以下、特に３．５以下であることがより好ましい。
【００１９】
本発明の溶射材料は、希土類（Ｒ）及びアルミニウムの含有量から算出される希土類酸化物（Ｒ2Ｏ3）相当量及び酸化アルミニウム（Ａｌ2Ｏ3）相当量が、希土類酸化物（Ｒ2Ｏ3）と酸化アルミニウム（Ａｌ2Ｏ3）との合計に対して、希土類酸化物（Ｒ2Ｏ3）が７５〜９９質量％、酸化アルミニウム（Ａｌ2Ｏ3）が１〜２５質量％であることが好ましい。希土類酸化物（Ｒ2Ｏ3）相当量は、８０質量％以上、特に８５質量％以上であることがより好ましく、また、９７質量％以下、特に９５質量％以下であることがより好ましい。一方、酸化アルミニウム（Ａｌ2Ｏ3）相当量は、３質量％以上、特に５質量％以上であることがより好ましく、また、２０質量％以下、特に１５質量％以下であることがより好ましい。
【００２０】
本発明の溶射材料においては、主成分酸化物（希土類及びアルミニウムを含有する複合酸化物及び希土類酸化物（２種）、更に酸化アルミニウムを含む場合は、希土類及びアルミニウムを含有する複合酸化物、希土類酸化物及び酸化アルミニウム（３種））の質量の合計を、希土類酸化物及び酸化アルミニウム相当量の質量の合計とし、溶射材料中の希土類及びアルミニウムの含有量から、希土類酸化物の基本組成であるＲ2Ｏ3及び酸化アルミニウムの基本組成であるＡｌ2Ｏ3に換算した量を、各々、希土類酸化物相当量及び酸化アルミニウム相当量とする。溶射材料は、特に制限されるものではないが、主成分酸化物以外の酸化物の総量は、３質量％以下、特に１質量％以下であることが好ましく、実質的に含まれていないこと（溶射材料が、実質的に主成分酸化物を構成する上記２種又は３種からなること）がより好ましい。溶射材料中の希土類及びアルミニウムの含有量の測定は、例えば、ＩＣＰ発光分光分析法、蛍光Ｘ線分析法等により測定することができるが、蛍光Ｘ線分析法は、主成分酸化物を構成する希土類及びアルミニウムを特定して測定することができるため、より好ましい。
【００２１】
本発明の溶射材料中の希土類（Ｒ）には、イットリウム（Ｙ）及びランタン（Ｌａ）からルテチウム（Ｌｕ）まで（原子番号５７から７１まで）のランタノイド元素から選ばれる１種以上の元素が含まれる。希土類（Ｒ）としては、イットリウム（Ｙ）、ガドリニウム（Ｇｄ）、テルビウム（Ｔｂ）、ジスプロシウム（Ｄｙ）、ホルミウム（Ｈｏ）、エルビウム（Ｅｒ）、ツリウム（Ｔｍ）、イッテルビウム（Ｙｂ）及びルテチウム（Ｌｕ）から選ばれる１種以上の元素が好ましく、イットリウム（Ｙ）、ガドリニウム（Ｇｄ）、ジスプロシウム（Ｄｙ）、エルビウム（Ｅｒ）及びイッテルビウム（Ｙｂ）から選ばれる１種以上の元素がより好ましい。希土類（Ｒ）元素は、１種を単独で又は２種以上を組み合わせて用いることができる。
【００２２】
本発明の溶射材料は、平均粒子径Ｄ５０が５０μｍ以下であることが好ましい。本発明において、平均粒子径Ｄ５０は、体積基準の粒子径分布における累積５０％径（メジアン径）である。溶射材料の粒子の粒子径が小さくなるほど、溶射した際、溶融粒子が、基材、又は基材上に形成された皮膜に衝突して形成されるスプラットの径が小さくなり、形成される溶射皮膜の気孔率を低くすることができ、スプラット中に生成するクラックを抑制することができる。平均粒子径Ｄ５０は、より好ましくは４５μｍ以下、更に好ましくは４０μｍ以下である。一方、本発明の溶射材料の平均粒子径Ｄ５０は、１μｍ以上であることが好ましい。溶射材料の粒子の粒子径が大きくなるほど、溶融粒子が大きな運動量を有することによって、基材、又は基材上に形成された皮膜に衝突してスプラットを形成しやすくなる。平均粒子径Ｄ５０は、より好ましくは１．２μｍ以上、更に好ましくは１．５μｍ以上である。
【００２３】
本発明の粒子状の溶射材料は、分散媒中に分散させて、スラリー状の溶射材料（溶射用スラリー）としてもよい。溶射材料の含有率（スラリー全体に対する含有率）は、７０質量％以下であることが好ましい。溶射材料の含有率が７０質量％を超えると、溶射時にスラリーが供給装置内で閉塞する場合があり、溶射皮膜を形成することができないおそれがある。溶射用スラリー中の溶射材料の含有率が低いほど、スラリー流の粒子の運動が活発になり、分散性が高まる。また、溶射用スラリー中の溶射材料の含有率が低いほど、スラリーの流動性が向上し、スラリー供給に好適である。溶射材料粒子の含有率は、より好ましくは６５質量％以下、更に好ましくは６０質量％以下、特に好ましくは５２質量％以下である。より高い流動性が求められる場合には、溶射材料粒子の含有率を更に低くすることができ、４５質量％以下とすることが好ましく、より好ましくは４０質量％以下、更に好ましくは３５質量％以下である。一方、溶射用スラリーの溶射材料の含有率（スラリー全体に対する含有率）は、１０質量％以上であることが好ましい。溶射用スラリー中の溶射材料粒子の含有率が高いほど、スラリーの溶射によって形成される溶射皮膜の付着効率が向上し、スラリー消費量を減らすこと（溶射歩留りを向上させること）ができる。また、溶射用スラリー中の溶射材料粒子の含有率が高いほど、溶射時間を短縮することができる。溶射材料粒子の含有率は、より好ましくは１５質量％以上、更に好ましくは２０質量％以上である。
【００２４】
本発明の溶射用スラリーには、本発明の溶射材料以外の粒子（例えば、希土類及びアルミニウムを含む複合酸化物を含まない希土類化合物の粒子）を、本発明の効果を損なわない程度の少量であれば含んでいてもよい。本発明の溶射材料以外の粒子の量は、溶射用スラリー中の本発明の溶射材料粒子に対して、好ましくは１０質量％以下、より好ましくは５質量％以下、更に好ましくは３質量％以下であるが、溶射用スラリーが本発明の溶射材料粒子以外の粒子を、実質的に含んでいないことが最も好ましい。本発明の溶射材料以外の粒子を構成する希土類化合物としては、例えば、希土類酸化物、希土類フッ化物、希土類オキシフッ化物、希土類水酸化物、希土類炭酸塩等が挙げられる。
【００２５】
本発明の溶射材料を分散媒に分散させて、溶射用スラリーとした際、分散媒としては、水系分散媒から選ばれる１種又は２種以上を用いることが好ましい。水系分散媒は、水を単独で用いても、水に有機溶媒を混合して用いてもよい。有機溶媒としては、特に制限はないが、例えば、アルコール、エーテル、エステル、ケトン等が挙げられる。より具体的には、炭素数が２〜６の一価又は二価のアルコール、エチルセロソルブ等の炭素数が３〜８のエーテル、ジメチルジグリコール（ＤＭＤＧ）等の炭素数が４〜８のグリコールエーテル、エチルセロソルブアセテート、ブチルセロソルブアセテート等の炭素数が４〜８のグリコールエステル、イソホロン等の炭素数が６〜９の環状ケトン等が好ましい。有機溶媒は、水と混合できる水溶性有機溶媒がより好適であり、分散媒は、特に、水単独、又は水とアルコールとの混合物からなることが特に好ましい。水と有機溶媒を混合して使用する際の水と有機溶媒との混合比率は、分散媒の全体の質量に対して、水が５０質量％以上、特に７０質量％以上で、１００質量％未満、特に９９質量％以下であることが好ましく、有機溶媒が０質量％超、特に１質量％以上で、５０質量％以下、特に３０質量％以下であることが好ましい。
【００２６】
溶射材料の粒子を分散媒に分散させて溶射用スラリーとする場合、粒子の凝集をより効果的に防ぐために、溶射用スラリーは、分散剤を含んでいることが好ましい。分散剤の含有率（スラリー全体に対する含有率）は、３質量％以下であることが好ましい。分散剤としては、特に制限されるものではないが、カチオン性分散剤、アニオン性分散剤、ノニオン性分散剤等を用いることができる。カチオン性分散剤としては、例えば、ポリアルキレンイミン系カチオン性分散剤、ポリアルキレンポリアミン系カチオン性分散剤、四級アンモニウム系カチオン性分散剤、アルキルアミン系カチオン性分散剤等が挙げられる。アニオン性分散剤としては、例えば、ポリカルボン酸系アニオン性分散剤、ポリアクリル酸系アニオン性分散剤、ポリスルホン酸系アニオン性分散剤等が挙げられる。ノニオン系分散剤としては、例えば、ポリビニルアルコール系ノニオン系分散剤、ポリアクリルアミド系ノニオン系分散剤等が挙げられる。溶射スラリー中の分散剤の含有率は、より好ましくは２質量％以下、更に好ましくは１質量％以下である。
【００２７】
溶射用スラリーの粘度は、１５ｍＰａ・ｓ未満であることが好ましい。スラリー粘度が低いほど、スラリー中の粒子の運動が活発になり、スラリーの流動性が向上する。スラリーの粘度は、より好ましくは１０ｍＰａ・ｓ以下、更に好ましくは７ｍＰａ・ｓ以下である。スラリーの粘度の下限は、特に制限されるものではないが、１ｍＰａ・ｓ以上であることが好ましく、より好ましくは１．５ｍＰａ・ｓ以上、更に好ましくは２ｍＰａ・ｓ以上である。
【００２８】
溶射用スラリーは、粒子の沈降速度が５０μｍ／秒以上であることが好ましい。沈降速度が速いことは、粒子がスラリー中で周囲の抵抗を受けずに動きやすいことを意味し、沈降速度が速いほど、スラリーに含まれる粒子の流動性が向上する。スラリーの沈降速度は、より好ましくは５５μｍ／秒以上、更に好ましくは６０μｍ／秒以上である。
【００２９】
本発明の溶射材料は、例えば、
（Ａ）希土類塩水溶液に酸化アルミニウムを分散させてスラリーを形成する工程、
（Ｂ）スラリーに沈殿剤を添加して、希土類及びアルミニウムを含有する前駆体物質を沈殿として晶出させる工程、
（Ｃ）沈殿を固液分離して回収する工程、及び
（Ｄ）得られた希土類及びアルミニウムを含有する前駆体物質を、酸素ガス含有雰囲気下で焼成する工程
により製造することができる。
【００３０】
この方法では、溶射材料を製造するために、予め前駆体物質を製造する。（Ａ）工程においては、希土類塩水溶液に酸化アルミニウムを分散させてスラリーを形成するが、この際、希土類塩及び酸化アルミニウムについて、得られる溶射材料に含まれる希土類及びアルミニウムが、溶射材料の上述した希土類酸化物（Ｒ2Ｏ3）相当量及び酸化アルミニウム（Ａｌ2Ｏ3）相当量の範囲内の割合となるように、希土類塩及び酸化アルミニウムの割合を調整することが好ましい。希土類塩としては、硝酸塩、塩酸塩等が挙げられる。
【００３１】
次に、（Ｂ）工程において、スラリーに沈殿剤を添加するが、希土類塩系水溶液中に酸化アルミニウムを均一に分散させた状態で、沈殿剤を添加する。沈殿剤としては、蓚酸、尿素、炭酸アンモニウム、炭酸水素アンモニウム等が挙げられる。沈殿剤の添加量は、希土類（Ｒ）に対して、５〜２０倍モル量とすることが好ましい。スラリーに沈殿剤を添加すると、希土類塩と沈殿剤とが反応して、希土類及びアルミニウムを含有する前駆体物質が、沈殿として晶出する。この際の反応温度は、通常、７０〜１００℃であり、反応時間は、通常、２〜１２時間である。
【００３２】
次に、（Ｃ）工程において、希土類及びアルミニウムを含有する前駆体物質である沈殿を、ろ過等の方法で固液分離し、必要に応じて洗浄して、含水固形分として希土類及びアルミニウムを含有する前駆体物質が回収される。回収した沈殿は、必要に応じて、大気雰囲気等の酸素ガス含有雰囲気下で、予備焼成してもよい。予備焼成は、例えば、６００〜１，０００℃の温度で、１〜８時間実施すればよい。なお、予備焼成は、前駆体物質から本発明の溶射材料への反応が完結しない程度で実施される。予備焼成後は、必要に応じて、ハンマーミル等の解砕機を用いて解砕してもよい。
【００３３】
次に、（Ｄ）工程において、希土類及びアルミニウムを含有する前駆体物質を、大気雰囲気等の酸素ガス含有雰囲気下で焼成する。ここで、前駆体物質を焼成する前に、前駆体物質の粒子から造粒（小粒径の粒子を集合させて大粒径の粒子を形成する方法であり、一般に、集合した小粒径の粒子間に空隙が形成された粒子が得られる。）して造粒粒子を形成してもよい。焼成温度は、９００〜１，７００℃とすることが好ましい。焼成温度は、より好ましくは１，０００℃以上、更に好ましくは１，１００℃以上、特に好ましくは１，２００℃以上である。また、焼成時間は、通常、２〜６時間である。
【００３４】
平均粒子径Ｄ５０が１〜１０μｍの溶射材料を製造する場合、焼成後に、粉末が強く凝集する傾向があるため、焼成後に得られた溶射材料は、必要に応じてボールミルやジェットミル等で粉砕してもよく、また、必要に応じて分級してもよい。
【００３５】
平均粒子径Ｄ５０が１０〜５０μｍの溶射材料を製造する場合は、造粒による製造が効果的である。この場合、例えば、得られた前駆体物質を９００〜１，７００℃で焼成し、必要に応じてボールミルやジェットミル等で粉砕し、必要に応じて分級した後、得られた粉末をスラリー化して、スプレードライヤーを用いて造粒後、更に、１，１００〜１，７００℃で焼成すればよい。この場合も、必要に応じて分級してもよい。
【００３６】
本発明においては、例えば、本発明の溶射材料を用いることにより、基材上に、直接又は下地皮膜（下層皮膜）を介して、半導体製造装置用の部品、部材等に好ましく適用される、希土類及びアルミニウムを含有する複合酸化物を含む溶射皮膜（表層皮膜）を形成することができ、基材上に、直接又は下地皮膜（下層皮膜）を介して形成された溶射皮膜（表層皮膜）を備える溶射部材を製造することができる。
【００３７】
基材の材質としては、特に制限はないが、ステンレススチール、アルミニウム、ニッケル、クロム、亜鉛、それらの合金等の金属、アルミナ、ジルコニア、窒化アルミニウム、窒化珪素、炭化珪素、石英ガラス等の無機化合物（セラミックス）、カーボン等が挙げられ、溶射部材の用途（例えば、半導体製造装置用等の用途）に応じて、好適な材質が選択される。例えば、アルミニウム金属又はアルミニウム合金の基材の場合は、耐酸性のあるアルマイト処理が施された基材が好ましい。基材の形状も、例えば、平板形状、円筒形状を有するもの等が挙げられ、特に制限はない。
【００３８】
基材に溶射皮膜を形成する際、例えば、基材の溶射皮膜を形成する面を、アセトン脱脂し、例えばコランダム等の研磨材を用いて粗面化処理して、面粗度（表面粗さ）Ｒａを高くしておくことが好ましい。基材を粗面化処理することにより、溶射施工後に、溶射皮膜と基材の熱膨張係数の差から生じる皮膜の剥離を効果的に抑制することができる。粗面化処理の程度は、基材の材質等に応じて適宜調整すればよい。
【００３９】
溶射皮膜を形成する前に、基材上に、予め、下層皮膜を形成することにより、溶射皮膜を、下地皮膜を介して形成することができる。下地皮膜は、膜厚を、例えば５０〜３００μｍとすることができる。下層皮膜の上に、好ましくは下層皮膜と接して、溶射皮膜を形成すれば、下地皮膜を下層皮膜、溶射皮膜を表層皮膜として形成でき、基材上に形成される皮膜を、複層構造の皮膜とすることができる。
【００４０】
下地皮膜の材料としては、例えば、希土類酸化物、希土類フッ化物、希土類オキシフッ化物等が挙げられる。下地皮膜の材料を構成する希土類としては、溶射材料中の希土類（Ｒ）として例示した元素と同様のものを挙げることができ、特に、イットリウム（Ｙ）が好適である。下地皮膜は、例えば常圧での大気プラズマ溶射、サスペンションプラズマ溶射等の溶射により形成することができる。
【００４１】
下地皮膜の気孔率は、５％以下であることが好ましく、より好ましくは４％以下、更に好ましくは３％以下である。なお、気孔率の下限は、特に限定されるものではないが、通常、０．１％以上である。また、下地皮膜の面粗度（表面粗さ）Ｒａは１０μｍ以下であることが好ましく、より好ましくは６μｍ以下である。面粗度（表面粗さ）Ｒａの下限は、より低い方がよいが、通常、０．１μｍ以上である。面粗度（表面粗さ）Ｒａが低い下地皮膜の上に、好ましくは下地皮膜と接して、溶射皮膜を表層皮膜として形成すれば、表層皮膜の面粗度（表面粗さ）Ｒａも低くすることができるため好適である。
【００４２】
このような低い気孔率や、低い面粗度（表面粗さ）Ｒａを有する下地皮膜を形成する方法は、特に制限されるものではないが、例えば、原料として平均粒子径Ｄ５０が０．５μｍ以上、好ましくは１μｍ以上で、５０μｍ以下、好ましくは３０μｍ以下の単一粒子粉又は造粒溶射粉を用い、プラズマ溶射、爆発溶射等により、粒子を十分に溶融させて溶射を行うことにより、気孔率や面粗度（表面粗さ）Ｒａが低い、緻密な下地皮膜を形成することができる。ここで、単一粒子粉とは、球状粉、角状粉、粉砕粉等の形態で、中身が詰まった粒子の粉末を意味する。単一粒子粉を用いた場合、単一粒子粉が、造粒溶射粉よりも粒径が小さな細かい粒子でも中身が詰まった粒子で構成された粉末であるため、スプラット径が小さく、クラックの発生が抑制された下地皮膜を形成することができる。
【００４３】
また、下地皮膜は、機械研磨（平面研削、内筒加工、鏡面加工等）や、微小ビーズ等を使用したブラスト処理、ダイヤモンドパッドを使用した手研磨等の表面加工によって、面粗度（表面粗さ）Ｒａを低くすることができる。
【００４４】
本発明において、溶射材料を用いて溶射皮膜（表層皮膜）を形成する際の溶射方法は、特に限定されるものではないが、プラズマ溶射が好適である。プラズマ溶射は、大気プラズマ溶射であっても、サスペンションプラズマ溶射であってもよい。
【００４５】
大気プラズマ溶射においてプラズマを形成するために用いられるプラズマガスは、アルゴンガス単体、窒素ガス単体、アルゴンガス、水素ガス、ヘリウムガス及び窒素ガスから選ばれる２種以上の混合ガス等が挙げられるが、特に限定されるものではない。また、大気プラズマ溶射における溶射距離は、好ましくは１５０ｍｍ以下である。溶射距離が短くなるにつれて、溶射皮膜の付着効率が向上し、また、硬度が増し、気孔率が低くなる。溶射距離は、より好ましくは１４０ｍｍ以下、更に好ましくは１３０ｍｍ以下である。溶射距離の下限は、特に制限されるものではないが、５０ｍｍ以上が好ましく、より好ましくは６０ｍｍ以上、更に好ましくは７０ｍｍ以上である。
【００４６】
サスペンションプラズマ溶射においてプラズマを形成するために用いられるプラズマガスは、アルゴンガス、水素ガス、ヘリウムガス及び窒素ガスから選ばれる２種以上の混合ガス等が挙げられ、アルゴンガス、水素ガス及び窒素ガスの３種の混合ガス、アルゴンガス、水素ガス、ヘリウムガス及び窒素ガスの４種の混合ガスがより好ましいが、特に制限されるものではない。サスペンションプラズマ溶射における溶射距離は、好ましくは１００ｍｍ以下である。溶射距離が短くなるにつれて溶射皮膜の付着効率が向上し、また、硬度が増し、気孔率が低くなる。溶射距離は、より好ましくは９０ｍｍ以下、更に好ましくは８０ｍｍ以下である。溶射距離の下限は、特に制限されるものではないが、５０ｍｍ以上が好ましく、より好ましくは５５ｍｍ以上、更に好ましくは６０ｍｍ以上である。
【００４７】
基材、又は基材上に形成された皮膜（下地皮膜）に溶射皮膜を形成する際、基材、基材上に形成された皮膜（下地皮膜）、更には、形成される溶射皮膜（表層皮膜）を冷却しながら溶射することが好ましい。冷却方法として、例えば、空冷や水冷等が挙げられる。
【００４８】
特に、溶射時に、基材、又は基材及び基材上に形成された皮膜の温度を１００℃以上とすることが好ましい。温度が高いほど、基材と、形成される溶射皮膜との間、又は基材上に形成された皮膜（下地皮膜）と、形成される溶射皮膜（表層皮膜）との間の結合が強くなり、溶射皮膜を緻密にすることができる。また、高温になるほど、急冷応力が発生し、形成される溶射皮膜の硬度が向上する。溶射時の基材、又は基材及び基材上に形成された皮膜の温度は、１３０℃以上がより好ましく、１５０℃以上が更に好ましい。
【００４９】
一方、溶射時の基材、又は基材及び基材上に形成された皮膜の温度は、３００℃以下とすることが好ましい。温度が低いほど、熱による基材、又は基材及び基材上に形成された皮膜の損傷や変形を防ぐことができる。また、低温になるほど熱応力の発生を抑えることができ、基材と、形成される溶射皮膜との間、又は基材上に形成された皮膜（下地皮膜）と、形成される溶射皮膜との間の剥離を防ぐことができる。溶射時の基材、又は基材及び基材上に形成された皮膜の温度は、２７０℃以下がより好ましく、２５０℃以下が更に好ましい。この温度は、冷却能力を制御することにより達成することができる。
【００５０】
プラズマ溶射における溶射材料（溶射スラリー）の供給速度、ガス供給量、印加電力（電流値、電圧値）等の、他の溶射条件に、特に制限はなく、従来公知の条件を適用することができ、基材、溶射材料、得られる溶射部材の用途等に応じて、適宜設定すればよい。
【００５１】
特に、基材に溶射皮膜を直接形成する際には、上述したように、基材の溶射皮膜を形成する面の面粗度（表面粗さ）Ｒａを高くしておき、更に、基材の温度を上述した温度とすることで、より剥離し難く、より高硬度で緻密な溶射皮膜を形成することが可能である。このようにした場合、形成された溶射皮膜の面粗度（表面粗さ）Ｒａが高くなる傾向にあるので、機械研磨（平面研削、内筒加工、鏡面加工等）や、微小ビーズ等を使用したブラスト処理、ダイヤモンドパッドを使用した手研磨等の表面加工によって、面粗度（表面粗さ）Ｒａを低くすることで、より剥離し難く、より高硬度で緻密で、かつ面粗度（表面粗さ）Ｒａが低い、潤滑な溶射皮膜を形成することができる。
【００５２】
本発明の溶射皮膜は、半導体製造工程において用いられるプラズマエッチング装置内の部品、部材等での使用に好適である。本発明の溶射皮膜は、希土類（Ｒ）、アルミニウム及び酸素を含有し、希土類及びアルミニウムを含む複合酸化物の結晶相を含むことが好ましい。本発明の溶射皮膜は、腐食性のハロゲン系ガスプラズマに対して、希土類パーティクルの発生が少なく、耐プラズマエッチング性能（耐食性）が優れている。
【００５３】
本発明の溶射皮膜は、希土類及びアルミニウムを含む複合酸化物の結晶相として、希土類・アルミニウム・モノクリニック（Ｒ4Ａｌ2Ｏ9）のＡｌ原子のサイトの一部が希土類（Ｒ）原子で置換された、希土類・アルミニウム・モノクリニック（Ｒ4Ａｌ2Ｏ9）の化学量論組成より希土類リッチな組成を有する複合酸化物の結晶相を含んでいることが好ましい。
【００５４】
希土類・アルミニウム・モノクリニック（Ｒ4Ａｌ2Ｏ9）の化学量論組成より希土類リッチな組成を有する複合酸化物の結晶相を含有する溶射皮膜は、例えば、本発明の溶射材料を用いた溶射、特に、プラズマ溶射により形成することができる。また、希土類・アルミニウム・モノクリニック（Ｒ4Ａｌ2Ｏ9）の化学量論組成より希土類リッチな組成を有する複合酸化物の結晶相の含有は、希土類・アルミニウム・モノクリニック（Ｒ4Ａｌ2Ｏ9）に帰属されるＸ線回折ピークの最大ピークの回折角、特に、溶射皮膜の形成に用いた溶射材料において希土類・アルミニウム・モノクリニック（Ｒ4Ａｌ2Ｏ9）に帰属されるＸ線回折ピークの最大ピークの回折角から、差分で、例えば０．０５〜０．５°低角度側にピークが存在することにより、確認することができる。この差分は、０．１°以上であることが好ましく、また、０．３°以下であることが好ましい。
【００５５】
希土類・アルミニウム・モノクリニック（Ｒ4Ａｌ2Ｏ9）が、例えば、イットリウム・アルミニウム・モノクリニック（Ｙ4Ａｌ2Ｏ9）である場合、その最大ピークは、特に限定されるものではないが、一般的に、結晶格子の（−１２２）面に帰属される回折ピークとなる。この回折ピークは、通常２θ＝２９．６°前後に検出される。また、通常、希土類・アルミニウム・モノクリニック（Ｒ4Ａｌ2Ｏ9）に帰属されるＸ線回折ピークのうち、最大ピーク以外の一部又は全部のＸ線回折ピークの低角度側にも、希土類・アルミニウム・モノクリニック（Ｒ4Ａｌ2Ｏ9）の化学量論組成より希土類リッチな組成を有する複合酸化物の結晶相のピークが確認される。
【００５６】
希土類・アルミニウム・モノクリニック（Ｒ4Ａｌ2Ｏ9）の化学量論組成より希土類リッチな組成を有する複合酸化物の結晶相は、Ｒ4Ａｌ2Ｏ9中のＡｌ3+の一部が、Ｒ3+によって同型置換されて、格子面間隔ｄが広がっている。希土類・アルミニウム・モノクリニック（Ｒ4Ａｌ2Ｏ9）の化学量論組成より希土類リッチな組成を有する複合酸化物の回折ピークは、２ｄｓｉｎθ＝ｎλ（式中、ｄは格子面間隔、θはＸ線の視射角、ｎは正の整数、λはＸ線の波長である。）で表されるブラッグ条件に従うので、Ｘ線の視射角θが減少することによって、希土類・アルミニウム・モノクリニック（Ｒ4Ａｌ2Ｏ9）に帰属される回折ピークの回折角より低角度側に出現すると考えられる。例えば、希土類・アルミニウム・モノクリニック（Ｒ4Ａｌ2Ｏ9）が、例えば、イットリウム・アルミニウム・モノクリニック（Ｙ4Ａｌ2Ｏ9）である場合、Ｙ4Ａｌ2Ｏ9中のＡｌ3+（６配位の場合のイオン半径：０．５３５Å）の一部が、イオン半径が大きいＹ3+（６配位の場合のイオン半径：０．９００Å）によって同型置換されると、格子面間隔ｄが広がることになる。
【００５７】
このような希土類・アルミニウム・モノクリニック（Ｒ4Ａｌ2Ｏ9）の化学量論組成より希土類リッチな組成を有する複合酸化物の回折ピークは、Ｘ線回折のデータベース（例えば、ＪＣＰＤＳ等）中には存在しないが、希土類・アルミニウム・モノクリニック（Ｒ4Ａｌ2Ｏ9）に帰属される回折ピークの回折角より低角度側にシフトした回折ピークの存在は、希土類・アルミニウム・モノクリニック（Ｒ4Ａｌ2Ｏ9）の化学量論組成より希土類リッチな組成を有する複合酸化物の結晶相の存在を意味している。
【００５８】
耐食性の観点からは、希土類・アルミニウム・モノクリニック（Ｒ4Ａｌ2Ｏ9）よりも、希土類酸化物（Ｒ2Ｏ3）の方が優れており、希土類・アルミニウム・モノクリニック（Ｒ4Ａｌ2Ｏ9）の化学量論組成より希土類リッチな組成を有する複合酸化物は、耐食性に優れていると言える。従来、含まれる結晶相が、希土類・アルミニウム・モノクリニック（Ｒ4Ａｌ2Ｏ9）の結晶相と、希土類酸化物（Ｒ2Ｏ3）の結晶相との混合相である溶射皮膜は、プラズマ溶射では得られておらず、特に、希土類・アルミニウム・モノクリニック（Ｒ4Ａｌ2Ｏ9）の化学量論組成より希土類リッチな組成を有する複合酸化物の結晶相を含む溶射皮膜は知られていない。希土類・アルミニウム・モノクリニック（Ｒ4Ａｌ2Ｏ9）の化学量論組成より希土類リッチな組成を有する複合酸化物の結晶相を含む本発明の溶射皮膜は、腐食性のハロゲン系ガスプラズマに対して、希土類パーティクルの発生が特に少なく、耐プラズマエッチング性能（耐食性）にも優れた溶射皮膜である。
【００５９】
本発明の溶射皮膜は、希土類酸化物（Ｒ2Ｏ3）の結晶相を含んでいてもよい。希土類酸化物を含むことは、溶射皮膜の耐食性が向上する点で有利である。
【００６０】
本発明の溶射皮膜は、希土類・アルミニウム・モノクリニック（Ｒ4Ａｌ2Ｏ9）の結晶相、希土類・アルミニウム・ペロブスカイト（ＲＡｌＯ3）の結晶相及び希土類・アルミニウム・ガーネット（Ｒ3Ａｌ5Ｏ12）の結晶相から選ばれる１種以上の結晶相を含んでいてもよい。Ｒ4Ａｌ2Ｏ9、ＲＡｌＯ3又はＲ3Ａｌ5Ｏ12を含むことは、溶射皮膜からの希土類パーティクルの発生が抑制される点で有利である。
【００６１】
本発明の溶射皮膜は、希土類（Ｒ）及びアルミニウムの含有量から算出される希土類酸化物（Ｒ2Ｏ3）相当量及び酸化アルミニウム（Ａｌ2Ｏ3）相当量が、希土類酸化物（Ｒ2Ｏ3）と酸化アルミニウム（Ａｌ2Ｏ3）との合計に対して、希土類酸化物（Ｒ2Ｏ3）が７５〜９９質量％、酸化アルミニウム（Ａｌ2Ｏ3）が１〜２５質量％であることが好ましい。希土類酸化物（Ｒ2Ｏ3）相当量は、８０質量％以上、特に８５質量％以上であることがより好ましく、また、９７質量％以下、特に９５質量％以下であることがより好ましい。一方、酸化アルミニウム（Ａｌ2Ｏ3）相当量は、３質量％以上、特に５質量％以上であることがより好ましく、また、２０質量％以下、特に１５質量％以下であることがより好ましい。
【００６２】
本発明の溶射皮膜においては、主成分酸化物（希土類及びアルミニウムを含有する複合酸化物、希土類酸化物及び酸化アルミニウム）の質量の合計を、希土類酸化物及び酸化アルミニウム相当量の質量の合計とし、溶射皮膜中の希土類及びアルミニウムの含有量から、希土類酸化物の基本組成であるＲ2Ｏ3及び酸化アルミニウムの基本組成であるＡｌ2Ｏ3に換算した量を、各々、希土類酸化物相当量及び酸化アルミニウム相当量とする。溶射皮膜には、特に制限されるものではないが、主成分酸化物以外の酸化物は、実質的に含まれていないこと（溶射皮膜が、実質的に主成分酸化物を構成する１種又は２種以上からなること）が好ましい。溶射皮膜中の希土類及びアルミニウムの含有量の測定は、例えば、ＩＣＰ発光分光分析法、蛍光Ｘ線分析法等により測定することができるが、蛍光Ｘ線分析法は、主成分酸化物を構成する希土類及びアルミニウムを特定して測定することができるため、より好ましい。
【００６３】
本発明の溶射皮膜中の希土類（Ｒ）には、イットリウム（Ｙ）及びランタン（Ｌａ）からルテチウム（Ｌｕ）まで（原子番号５７から７１まで）のランタノイド元素から選ばれる１種以上の元素が含まれる。希土類（Ｒ）としては、イットリウム（Ｙ）、ガドリニウム（Ｇｄ）、テルビウム（Ｔｂ）、ジスプロシウム（Ｄｙ）、ホルミウム（Ｈｏ）、エルビウム（Ｅｒ）、ツリウム（Ｔｍ）、イッテルビウム（Ｙｂ）及びルテチウム（Ｌｕ）から選ばれる１種以上の元素が好ましく、イットリウム（Ｙ）、ガドリニウム（Ｇｄ）、ジスプロシウム（Ｄｙ）、エルビウム（Ｅｒ）及びイッテルビウム（Ｙｂ）から選ばれる１種以上の元素がより好ましい。希土類（Ｒ）元素は、１種を単独で又は２種以上を組み合わせて用いることができる。
【００６４】
本発明の溶射皮膜は、面粗度（表面粗さ）Ｒａが８μｍ以下であることが好ましい。皮膜表面の面粗度（表面粗さ）Ｒａが８μｍ以下であると、ハロゲン系ガスプラズマによるパーティクルの生成がより抑制できる点で有利である。面粗度（表面粗さ）Ｒａはより好ましくは７μｍ以下、更に好ましくは６μｍ以下である。一方、本発明の溶射皮膜の面粗度（表面粗さ）Ｒａの下限は、より低い方がよいが、通常、０．１μｍ以上である。０．１μｍ以上であれば、膜厚調整の際の過剰な機械加工により溶射皮膜にダメージを与え難く、脱粒を引き起こし難い。
【００６５】
本発明の溶射皮膜は、膜厚が１０μｍ以上であることが好ましい。膜厚が１０μｍ以上であると、ハロゲン系ガスプラズマに対する耐食性がより発揮される。膜厚は、３０μｍ以上であることがより好ましく、５０μｍ以上であることが更に好ましい。一方、溶射皮膜の膜厚の上限は、５００μｍ以下であることが好ましい。皮膜の厚さが５００μｍ以下であれば、基材、又は基材上に形成された皮膜（下地皮膜）からより剥離し難くなる。膜厚の上限は、より好ましくは４００μｍ以下、更に好ましくは３００μｍ以下である。
【００６６】
本発明の溶射皮膜は、ビッカース硬度ＨＶ０．３が６００以上であることが好ましい。ビッカース硬度ＨＶ０．３が６００以上であると、ハロゲン系ガスプラズマにより皮膜表面がプラズマエッチングされ難くなり、耐食性がより高くなる。ビッカース硬度ＨＶ０．３は、６３０以上であることがより好ましく、６５０以上であることが更に好ましい。一方、ビッカース硬度ＨＶ０．３の上限は、より高い方がよいが、通常、１，０００以下である。ビッカース硬度ＨＶ０．３が１，０００以下であれば、基材、又は基材上に形成された皮膜（下地皮膜）からより剥離し難くなる。
【００６７】
本発明の溶射皮膜は、気孔率が５％以下であることが好ましい。気孔率が５％以下であれば、ハロゲン系ガスプラズマによるパーティクルの生成がより抑制できる点で有利であり、また、耐食性が向上しやすくなる点で有利である。気孔率は、４％以下であることがより好ましく、３％以下であることが更に好ましい。なお、気孔率の下限は、特に限定されるものではないが、通常、０．１％以上である。
【実施例】
【００６８】
以下に、実施例及び比較例を示して本発明を具体的に説明するが、本発明は下記の実施例に制限されるものではない。
【００６９】
［実施例１］
硝酸イットリウム（Ｙ（ＮＯ3）3）と、酸化アルミニウム（Ａｌ2Ｏ3）とを、溶射材料としたとき、酸化イットリウム（Ｙ2Ｏ3）相当量及び酸化アルミニウム（Ａｌ2Ｏ3）相当量が、酸化イットリウム（Ｙ2Ｏ3）と酸化アルミニウム（Ａｌ2Ｏ3）との合計に対して、表１に示される割合となるように準備し、０．０１ｍｏｌ／Ｌの硝酸イットリウム水溶液に、酸化アルミニウム（Ａｌ2Ｏ3）粉末（平均粒子径Ｄ５０＝０．５μｍ）を分散させてスラリーを調製した。次に、得られたスラリーに、尿素を、硝酸イットリウム１モルに対して１０モルに相当する量添加し、撹拌して、沈殿を晶出させ、得られた希土類（イットリウム）及びアルミニウムを含有する前駆体物質の沈殿を固液分離して回収した。
【００７０】
次に、得られた沈殿（前駆体物質）を水に分散させ、バインダーとしてカルボキシメチルセルロースを加えてスラリーを調製し、得られたスラリーからスプレードライヤーを用いて造粒し、得られた造粒粒子を、大気雰囲気下、１，６００℃で２時間焼成して、溶射材料を得た。
【００７１】
得られた溶射材料について、Ｘ線回折（ＸＲＤ）により結晶相を同定して、結晶構成を分析し、最大ピークを特定して、希土類酸化物（Ｒ2Ｏ3）に帰属される回折ピークの最大ピークの積分強度値Ｉ（Ｒ）と、希土類・アルミニウム・モノクリニック（Ｒ4Ａｌ2Ｏ9）に帰属される回折ピークの最大ピークの積分強度値Ｉ（ＲＡＬ）との強度比Ｉ（Ｒ）／Ｉ（ＲＡＬ）を算出した。なお、Ｘ線回折（ＸＲＤ）は、Ｍａｌｖｅｒｎ  Ｐａｎａｌｙｔｉｃａｌ社製  Ｘ線回折測定装置  Ｘ’Ｐｅｒｔ  ＰＲＯ／ＭＰＤを用いて測定し、Ｍａｌｖｅｒｎ  Ｐａｎａｌｙｔｉｃａｌ社製  解析ソフトウェア  ＨｉｇｈＳｃｏｒｅ  Ｐｌｕｓを用いて結晶相同定及び積分強度の算出を行った。
測定条件は、特性Ｘ線：Ｃｕ−Ｋα（管電圧４５ｋＶ、管電流４０ｍＡ）、走査範囲：２θ＝５〜７０°、ステップサイズ：０．０１６７１１３°、タイムパーステップ：１３．９７０秒、スキャンスピード：０．１５１９２１°／秒とした。
また、ＢＥＴ比表面積Ｓ、嵩密度ρを測定して、Ｓ／ρを算出した。また、蛍光Ｘ線分析法によるイットリウム及びアルミニウムの定量結果から、酸化イットリウム（Ｙ2Ｏ3）相当量及び酸化アルミニウム（Ａｌ2Ｏ3）相当量として、両者の合計に対する割合を求めた。更に、粒度分布（平均粒子径Ｄ５０）を測定した。結果を表１に示す。なお、希土類・アルミニウム・モノクリニック（Ｒ4Ａｌ2Ｏ9）に帰属される回折ピークの最大ピークの回折角（２θ（ＲＡＬ））は、表３に示した。また、各々の測定、分析の詳細については後述する。
【００７２】
［実施例２］
実施例１と同様の方法で前駆体物質を得、得られた前駆体物質を、大気雰囲気下、１，６００℃で２時間焼成した後、ジェットミルで粉砕して、溶射材料を得た。得られた溶射材料について、実施例１と同様の測定、分析を実施した。結果を表１、３に示す。また、ＸＲＤプロファイルを図１に示す。
【００７３】
また、得られた溶射材料を、分散剤と共に、分散媒に混合し、分散させてスラリー状の溶射材料を得た。スラリー濃度、用いた分散媒、並びに用いた分散剤及びそのスラリー中の濃度を表２に示す。更に、得られたスラリーについて、粘度を測定した。結果を表２に示す。なお、粘度の測定の詳細については後述する。
【００７４】
［実施例３］
前駆体物質の焼成温度を１，３００℃、焼成時間を４時間とした以外は、実施例２と同様にして、溶射材料を得た。得られた溶射材料について、実施例１と同様の測定、分析を実施した。結果を表１、３に示す。また、実施例２と同様の方法でスラリー状の溶射材料を得、粘度を測定した。スラリー濃度、用いた分散媒、用いた分散剤及びそのスラリー中の濃度並びに粘度を表２に示す。
【００７５】
［実施例４］
イットリウム（Ｙ）をガドリニウム（Ｇｄ）に変更した（原料として、硝酸イットリウム（Ｙ（ＮＯ3）3）の代わりに硝酸ガドリニウム（Ｇｄ（ＮＯ3）3）を用いた）以外は実施例１と同様の方法で前駆体物質を得、得られた前駆体物質を、大気雰囲気下、１，２００℃で２時間焼成した後、ジェットミルで粉砕して、溶射材料を得た。得られた溶射材料について、実施例１と同様の測定、分析を実施した。結果を表１、３に示す。また、実施例２と同様の方法でスラリー状の溶射材料を得、粘度を測定した。スラリー濃度、用いた分散媒、用いた分散剤及びそのスラリー中の濃度並びに粘度を表２に示す。
【００７６】
［実施例５］
イットリウム（Ｙ）をイッテルビウム（Ｙｂ）に変更した（原料として、硝酸イットリウム（Ｙ（ＮＯ3）3）の代わりに硝酸イッテルビウム（Ｙｂ（ＮＯ3）3）を用いた）以外は実施例１と同様の方法で前駆体物質を得、得られた前駆体物質を、大気雰囲気下、１，５００℃で２時間焼成した後、ジェットミルで粉砕して、溶射材料を得た。得られた溶射材料について、実施例１と同様の測定、分析を実施した。結果を表１、３に示す。また、実施例２と同様の方法でスラリー状の溶射材料を得、粘度を測定した。スラリー濃度、用いた分散媒、用いた分散剤及びそのスラリー中の濃度並びに粘度を表２に示す。
【００７７】
［実施例６］
実施例２と同様にして得られた溶射材料について、実施例１と同様の測定、分析を実施した。結果を表１、３に示す。また、実施例２と同様の方法でスラリー状の溶射材料を得、粘度を測定した。スラリー濃度、用いた分散媒及び粘度を表２に示す。
【００７８】
［比較例１］
酸化イットリウム（Ｙ2Ｏ3）粉末（平均粒子径Ｄ５０＝１．２μｍ）を水に分散させ、バインダーとしてカルボキシメチルセルロースを加えてスラリーを調製し、得られたスラリーからスプレードライヤーを用いて造粒し、得られた造粒粒子を、大気雰囲気下、１，６００℃で２時間焼成して、溶射材料を得た。得られた溶射材料について、実施例１と同様の測定、分析を実施した。結果を表１に示す。
【００７９】
［比較例２］
酸化イットリウム（Ｙ2Ｏ3）と、酸化アルミニウム（Ａｌ2Ｏ3）とを、溶射材料としたとき、酸化イットリウム（Ｙ2Ｏ3）相当量及び酸化アルミニウム（Ａｌ2Ｏ3）相当量が、酸化イットリウム（Ｙ2Ｏ3）と酸化アルミニウム（Ａｌ2Ｏ3）との合計に対して、表１に示される割合となるように準備し、これらを水に分散させ、バインダーとしてカルボキシメチルセルロースを加えてスラリーを調製し、得られたスラリーを、酸化アルミニウム製のポット内で、酸化アルミニウム製ボールを用いたボールミルによって２４時間混合・粉砕した。次に、得られた混合・粉砕後のスラリーからプレードライヤーを用いて造粒し、得られた造粒粒子を、大気雰囲気下、１，４００℃で２時間焼成して、溶射材料を得た。得られた溶射材料について、実施例１と同様の測定、分析を実施した。結果を表１に示す。
【００８０】
［比較例３］
酸化イットリウム（Ｙ2Ｏ3）を、大気雰囲気下、１，６００℃で２時間焼成した後、ジェットミルで粉砕し、分級して、溶射材料を得た。得られた溶射材料について、実施例１と同様の測定、分析を実施した。結果を表１に示す。また、実施例２と同様の方法でスラリー状の溶射材料を得、粘度を測定した。スラリー濃度、用いた分散媒、用いた分散剤及びそのスラリー中の濃度並びに粘度を表２に示す。
【００８１】
【表１】
2020172702.tif 000003
【００８２】
【表２】
2020172702.tif 000004
【００８３】
［実施例７〜１２、比較例４〜６］
実施例１〜６及び比較例１〜３で得られた溶射材料を用いて、表３に示される粒度のコランダムの研磨材を用いて表面をブラスト研磨して粗面化処理した表３に示される材質の基材上に、直接又は下地皮膜を介して、プラズマ溶射により溶射皮膜を形成して、溶射部材を得た。実施例７及び比較例４、５は、粉末状の溶射材料を用いて大気プラズマ溶射（ＡＰＳ）で、実施例８〜１２及び比較例６は、スラリー状の溶射材料を用いてサスペンションプラズマ溶射（ＳＰＳ）で、基材に直接（実施例８以外）又は基材上に大気プラズマ溶射により形成した下地皮膜（下層皮膜）を介して（実施例８）、溶射皮膜を、表３に示される表層皮膜として形成した。実施例８で用いた下層皮膜については、Ｘ線回折（ＸＲＤ）により結晶相を同定して、結晶構成を分析した。また、面粗度（表面粗さ）Ｒａ、膜厚及び気孔率を測定した。結果を表３に示す。なお、各々の測定、分析の詳細については後述する。
【００８４】
大気プラズマ溶射はプラクスエア社の溶射機ＳＧ−１００を用い、サスペンションプラズマ溶射は、プログレッシブ社の溶射機１００ＨＥを用い、大気雰囲気下（大気サスペンションプラズマ溶射）で、常圧で実施した。溶射皮膜（表層皮膜）を形成した大気プラズマ溶射及びサスペンションプラズマ溶射の溶射条件を表４に示す。
【００８５】
得られた溶射皮膜（表層皮膜）について、Ｘ線回折（ＸＲＤ）により結晶相を同定して、結晶構成を分析し、用いた溶射材料において希土類・アルミニウム・モノクリニック（Ｒ4Ａｌ2Ｏ9）に帰属される回折ピークの最大ピークの回折角から、差分で０．０５〜０．５°低角度側に位置するピークの回折角（２θ（Ｒ+ＡＬ））を計測した。また、蛍光Ｘ線分析法による希土類及びアルミニウムの定量結果から、希土類酸化物（Ｒ2Ｏ3）相当量及び酸化アルミニウム（Ａｌ2Ｏ3）相当量として、両者の合計に対する割合を求めた。また、面粗度（表面粗さ）Ｒａ、膜厚、ビッカース硬度ＨＶ０．３及び気孔率を測定した。更に、得られた溶射部材を用いて、溶射皮膜の耐食性及び希土類パーティクルの発生量を評価した。結果を表３に示す。また、実施例８のＸＲＤプロファイルを図２に示す。なお、各々の測定、分析、評価の詳細については後述する。
【００８６】
【表３】
2020172702.tif 000005
【００８７】
【表４】
2020172702.tif 000006
【００８８】
［Ｘ線回折（ＸＲＤ）］
特性Ｘ線をＣｕ−Ｋαとし、回折角２θ＝１０〜７０°の範囲で回折プロファイルを得た。
【００８９】
［ＢＥＴ比表面積］
（株）マウンテック製、全自動比表面積測定装置Ｍａｃｓｏｒｂ  ＨＭ  ｍｏｄｅｌ−１２０８を用いて測定した。
【００９０】
［嵩密度］
ホソカワミクロン（株）製、パウダテスタＰＴ−Ｘを用いて測定した。
【００９１】
［希土類酸化物及び酸化アルミニウムの割合］
蛍光Ｘ線分析法により希土類及びアルミニウムの含有量を測定し、これらに基づき、希土類酸化物相当量及び酸化アルミニウム相当量として、両者の割合を算出した。
【００９２】
［粒度分布］
体積基準の粒子径分布をレーザー回折法により測定し、平均粒子径Ｄ５０を評価した。
【００９３】
［スラリー粘度］
東機産業（株）製、ＴＶＢ−１０型粘度計を用い、回転速度を６０ｒｐｍ、回転時間を１分間に設定して測定した。
【００９４】
［面粗度（表面粗さ）Ｒａ］
（株）東京精密製、表面粗さ測定器ＨＡＮＤＹＳＵＲＦ  Ｅ−３５Ａを用いて測定した。
【００９５】
［膜厚］
（株）ケツト科学研究所製、渦電流膜厚計ＬＨ−３００Ｊを用いて測定した。
【００９６】
［ビッカース硬度ＨＶ０．３］
皮膜試験片の表面を加工して鏡面（面粗度Ｒａ＝０．１μｍ）とし、（株）島津製作所製、マイクロビッカース硬度計ＨＭＶ−Ｇを用い、荷重を２．９４２Ｎ、保持時間を１０秒間に設定して、試験片の鏡面加工した表面で測定し、５箇所の平均値として評価した。
【００９７】
［気孔率］
皮膜試験片を樹脂に埋め込み、断面を切り出して、その表面を加工して鏡面（面粗度Ｒａ＝０．１μｍ）とした後、電子顕微鏡により断面の写真（倍率：１，０００倍）を撮影した。５視野（１視野の撮影面積：０．０１ｍｍ2）の撮影を行った後、画像解析ソフトウェア「ＩｍａｇｅＪ」（Ｎａｔｉｏｎａｌ  Ｉｎｓｔｉｔｕｔｅｓ  ｏｆ  Ｈｅａｌｔｈによるパブリックソフトウェア）を使って気孔率の定量化を行い、画像全体の面積に対する気孔面積の百分率を気孔率として、５視野の平均値として評価した。気孔率の測定は、具体的には、以下の手順で実施した。
（１）９ｍｍ×９ｍｍ角、厚さ５ｍｍ（基材を含む）に切り出した皮膜試験片を樹脂に埋め込む。
（２）断面を鏡面研磨する（面粗度Ｒａ＝０．１μm）。
（３）ＳＥＭで倍率１，０００倍の断面写真（反射電子像）を撮影する。
（４）画像解析ソフトウェア「ＩｍａｇｅＪ」を使用し、断面写真の画像処理する範囲を指定し、トリミング加工を行う。
（５）画像をグレースケールに変換する。
（６）画像の閾値の設定として、低レベル側閾値を０、高レベル側閾値を、空隙部分が全て赤色になる数値に設定する。
（７）画像を二値化する。
（８）空隙部分の総面積を計算する。
（９）長さ単位をピクセルに設定し、空隙部分の総面積（pixel）を求める。
（１０）画像の閾値の設定を、低レベル側閾値を０、高レベル側閾値を２５５に設定して、画像の全面積（pixel）を求める。
（１１）空隙部分の総面積（pixel）を、画像の全面積（pixel）で除して、気孔率を算出する。
【００９８】
［耐食性の評価試験］
溶射部材試験片の溶射皮膜（表層皮膜）の表面を鏡面仕上げ（Ｒａ＝０．１μｍ）し、マスキングテープで被覆した部分と、皮膜露出部分とを形成した後に、試験片をリアクティブイオンプラズマ試験装置にセットし、プラズマ出力４４０Ｗ、ガス種ＣＦ4＋Ｏ2（２０ｖｏｌ％）、流量２０ｓｃｃｍ、ガス圧５Ｐａ、８時間の条件でプラズマに曝した。プラズマに曝した後の試験片について、Ｂｒｕｋｅｒ  Ｎａｎｏ社製、触針式表面形状測定器Ｄｅｋｔａｋ３０３０を用い、マスキングテープで被覆した部分と皮膜露出部分との間に、腐食によって生じた段差の高さを測定し、測定箇所４点の平均値を求めて、耐食性を評価した。この試験による評価では、段差の高さの平均値（平均段差）が、３．５μｍ以下であることが好ましい。平均段差が３．５μｍを超えると、プラズマエッチング装置内で使用した際に、十分な耐プラズマエッチング性能を発揮できない場合がある。平均段差は、３．２μｍ以下がより好ましく、３μｍ以下が更に好ましい。
【００９９】
［希土類パーティクル発生量の評価試験］
溶射部材試験片を２０ｍｌの超純水の中に浸漬して、更に５分間の超音波洗浄を行った。超音波洗浄後、試験片を取り出し、超音波洗浄後の超純水に、５．３規定の硝酸水溶液を２ｍｌ加えて、超純水中に含まれる希土類パーティクルを溶かした。回収された希土類パーティクル中の希土類量を、ＩＣＰ発光分光分析法により測定し、試験片の溶射皮膜の表面積当たりの希土類量として評価した。この試験による評価では、希土類パーティクル量が、３μｇ／ｃｍ2以下であることが好ましい。希土類パーティクルが３μｇ／ｃｍ2を超えると、パーティクルの発生が多すぎて、プラズマエッチング装置内での使用に耐えられないおそれがある。希土類パーティクル量は、２．５μｇ／ｃｍ2以下がより好ましく、２μｇ／ｃｍ2以下が更に好ましい。
【０１００】
実施例７〜１２で得られた溶射皮膜（表層皮膜）では、腐食性のハロゲン系ガスプラズマとの反応により発生する希土類パーティクルの量が少なく、耐プラズマエッチング性能（耐食性）が優れている。希土類パーティクルの発生は、溶射皮膜の表面がハロゲン系ガスプラズマによってハロゲン化されたとき、アルミニウムハロゲン化物は蒸発してパーティクルとして残存しないが、発生する希土類ハロゲン化物は蒸発せずにパーティクルとして残存してしまうことに関係する。一方、耐プラズマエッチング性能の点では、希土類リッチの場合の方が、アルミニウムリッチの場合より優れており、また、希土類パーティクルの発生においても、希土類リッチの溶射材料の場合の方が、アルミニウムリッチの溶射材料の場合より、パーティクル汚染の原因となる粒子や、粗雑な皮膜を形成してしまう粒子が少ないことが関係する。
【０１０１】
実施例１〜６で得られた溶射材料は、Ｘ線回折法による強度比Ｉ（Ｒ）／Ｉ（ＲＡＬ）が１以上であり、このような溶射材料を用いることにより、希土類酸化物相当量と酸化アルミニウム（Ａｌ2Ｏ3）相当量として、希土類酸化物が７５〜９９質量％、酸化アルミニウムが１〜２５質量％と希土類リッチな組成であり、希土類・アルミニウム・モノクリニック（Ｒ4Ａｌ2Ｏ9）の化学量論組成より希土類リッチな組成を有する複合酸化物（Ｒ+ＡＬ）を含む溶射皮膜を好適に形成できる。また、特に、表面積Ｓを嵩密度ρで除したＳ／ρの値が１〜４の範囲内であるため、パーティクル汚染の原因となる粒子や、粗雑な皮膜を形成してしまう粒子が少ない。そのため、希土類パーティクルの発生が少なく、耐プラズマエッチング性能（耐食性）が優れた溶射皮膜を形成するための溶射材料として優れていることがわかる。
【０１０２】
また、実施例７〜１２で得られた溶射皮膜（表層皮膜）においては、用いた溶射材料において希土類・アルミニウム・モノクリニック（Ｒ4Ａｌ2Ｏ9）に帰属される回折ピークの最大ピークの回折角から、差分で０．０５〜０．５°低角度側にピークが存在し、このピークの存在により、溶射皮膜に、希土類・アルミニウム・モノクリニック（Ｒ4Ａｌ2Ｏ9）のＡｌ原子のサイトの一部が希土類（Ｒ）原子で置換された、希土類・アルミニウム・モノクリニック（Ｒ4Ａｌ2Ｏ9）の化学量論組成より希土類リッチな組成を有する複合酸化物（Ｒ+ＡＬ）が含まれていることが確認されている。そして、実施例７〜１２で得られた溶射皮膜は、このような希土類リッチな組成を有する複合酸化物（Ｒ+ＡＬ）が含まれていることにより、希土類パーティクルの発生が少なく、耐プラズマエッチング性能（耐食性）が優れた溶射皮膜となっていることがわかる。
【図１】
2020172702.tif 000007
【図２】
2020172702.tif 000008